(57)【特許請求の範囲】
【請求項１】
レンズ基材と、該レンズ基材の眼球側表面および物体側表面にそれぞれ設けられた多層膜と、を含む眼鏡レンズであって、
眼鏡レンズの物体側表面において測定される４３０〜４５０ｎｍの波長域における平均反射率ＲB(object)は１．００％以上であり、
眼鏡レンズの眼球側表面において測定される２８０〜３８０ｎｍの波長域における平均反射率ＲUV(eye)は１５．００％以下であり、
眼鏡レンズの眼球側表面において測定される４３０〜４５０ｎｍの波長域における平均反射率ＲB(eye)は、１．００％以上であり、かつ
ＲB(eye)はＲB(object)より大きい眼鏡レンズ（ただし、凸面と凹面を有する基材と、その基材の少なくとも凹面に形成された光学多層膜を含み、  前記光学多層膜は、前記基材に近い側を１層目として、１層目から順に二酸化ジルコニウムの層と二酸化ケイ素の層を交互に積層した全部で６層の膜であり、 ４層目の前記二酸化ケイ素の層の物理膜厚は、１０ｎｍ以上２２ｎｍ以下の範囲内にあり、 １層目の前記二酸化ジルコニウムの層と２層目の前記二酸化ケイ素の層の物理膜厚の和は、３５ｎｍ以上４５ｎｍ以下の範囲内にある眼鏡レンズを除く）。
【請求項２】
ＲB(object)は、２．００％以上１０．００％以下である請求項１に記載の眼鏡レンズ。
【請求項３】
ＲB(eye)は、２．００％以上１０．００％以下である請求項１または２に記載の眼鏡レンズ。
【請求項４】
眼鏡レンズの眼球側表面において測定される３８０〜５００ｎｍの波長域における反射率の最大値は、４００〜４８０ｎｍの波長域にある請求項１〜３のいずれか１項に記載の眼鏡レンズ。
【請求項５】
眼鏡レンズの眼球側表面において測定される５２０〜５８０ｎｍの波長域における平均反射率および物体側表面において測定される５２０〜５８０ｎｍの波長域における平均反射率は、それぞれ０．６０％以下であり、かつ
眼鏡レンズの眼球側表面において測定される５８０〜７８０ｎｍの波長域における平均反射率および物体側表面において測定される５８０〜７８０ｎｍの波長域における平均反射率は、それぞれ３．００％以下である請求項１〜４のいずれか１項に記載の眼鏡レンズ。
【請求項６】
眼鏡レンズの眼球側表面において測定される主波長および物体側表面において測定される主波長は、それぞれ４００〜５００ｎｍの波長域にある請求項１〜５のいずれか１項に記載の眼鏡レンズ。
【請求項７】
前記眼球側表面に設けられた多層膜および物体側表面に設けられた多層膜は、それぞれ無機材料を主成分とする被膜が複数積層された多層膜である請求項１〜６のいずれか１項に記載の眼鏡レンズ。
【請求項８】
前記多層膜は、ケイ素酸化物を主成分とする被膜とジルコニウム酸化物を主成分とする被膜とが隣接する積層構造を少なくとも１つ含む請求項７に記載の眼鏡レンズ。
【請求項９】
前記多層膜は、ケイ素酸化物を主成分とする被膜とニオブ酸化物を主成分とする被膜とが隣接する積層構造を少なくとも１つ含む請求項７に記載の眼鏡レンズ。
【請求項１０】
前記多層膜は、導電性酸化物を主成分とする被膜を少なくとも一層含む請求項７〜９のいずれか１項に記載の眼鏡レンズ。
【請求項１１】
前記被膜は、蒸着膜である請求項７〜１０のいずれか１項に記載の眼鏡レンズ。
【請求項１２】
請求項１〜１１のいずれか１項に記載の眼鏡レンズと、該眼鏡レンズを取り付けたフレームと、を有する眼鏡。
【発明の詳細な説明】
【関連出願の相互参照】
【０００１】
本出願は、２０１４年１２月１日出願の日本特願２０１４−２４３５５９号の優先権を主張し、その全記載は、ここに特に開示として援用される。
【技術分野】
【０００２】
本発明は、眼鏡レンズ、およびこの眼鏡レンズを備えた眼鏡に関する。
【背景技術】
【０００３】
近年のデジタル機器のモニター画面はブラウン管から液晶に替わり、最近はＬＥＤ液晶も普及しているが、液晶モニター、特にＬＥＤ液晶モニターは、いわゆる青色光と呼ばれる波長４３０〜４５０ｎｍ程度の短波長光を強く発光する。そのため、デジタル機器を長時間使用する際に生じる眼精疲労や眼の痛みを効果的に低減するためには、青色光に対して対策を講じるべきである。なお以下において、青色光とは、波長４３０〜４５０ｎｍの光をいうものとする。【０００４】
上記の点に関し、特開２０１２−０９３６８９号公報または英語ファミリーメンバーＵＳ２０１３／２２２９１３Ａ１、それらの全記載は、ここに特に開示として援用される、には、青色光の波長域を含む波長４００〜４５０ｎｍの光を反射する性質を有する多層膜を有する光学物品が提案されている。
【発明の概要】
【０００５】
青色光に対する対策に関して、眼鏡レンズ表面に入射する青色光を反射する性質を付与すれば、眼鏡レンズを介して装用者の眼に入射する青色光の量を低減し、青色光による眼への負担を軽減することはできる。そして、そのような眼鏡レンズの装用感を更に向上することができれば、市場における付加価値がより高い眼鏡レンズを提供することが可能となる。
【０００６】
そこで本発明の目的は、青色光による眼への負担を軽減可能であるとともに、装用感が良好な眼鏡レンズを提供することにある。
【０００７】
本発明の一態様は、
レンズ基材と、このレンズ基材の眼球側表面および物体側表面にそれぞれ設けられた多層膜と、を含む眼鏡レンズであって、
眼鏡レンズの物体側表面において測定される４３０〜４５０ｎｍの波長域における平均反射率RB(object)は１．００％以上であり、かつ、
眼鏡レンズの眼球側表面において測定される２８０〜３８０ｎｍの波長域における平均反射率RUV280-380nm(eye)は１５．００％以下である眼鏡レンズ、
に関する。
【０００８】
本発明の他の一態様は、
レンズ基材と、このレンズ基材の眼球側表面および物体側表面にそれぞれ設けられた多層膜と、を含む眼鏡レンズであって、
眼鏡レンズの物体側表面において測定される４３０〜４５０ｎｍの波長域における平均反射率RB(object)は１．００％以上であり、かつ、
眼鏡レンズの眼球側表面において測定される２９５〜３８０ｎｍの波長域における平均反射率RUV295-380nm( (eye)は２０．００％以下である眼鏡レンズ、
に関する。
【０００９】
本発明者らは、上記目的を達成するために鋭意検討を重ねた結果、上記の本発明の一態様にかかる眼鏡レンズを新たに見出すに至った。
上記眼鏡レンズは、物体側表面において測定される４３０〜４５０ｎｍの波長域における平均反射率RB(object)が、１．００％以上である。以下、かかる反射分光特性を、「青色光反射性」とも記載する。眼鏡レンズの物体側表面において青色光反射性を有することにより、ＬＥＤ液晶モニター等のデジタル機器のモニター画面から発光される青色光が眼鏡装用者の眼に入射する光量を低減することができるため、デジタル機器を長時間使用する際に生じる眼精疲労や眼の痛みを効果的に低減することが可能となる。
更に、上記眼鏡レンズは、眼球側表面において測定される２８０〜３８０ｎｍの波長域における平均反射率RUV280-380nm(eye)が１５．００％以下であるか、または眼球側表面において測定される２９５〜３８０ｎｍの波長域における平均反射率RUV295-380nm( (eye)が２０．００％以下である。なお本発明の一態様にかかる眼鏡レンズは、RUV280-380nm(eye)が１５．００％以下であること、およびRUV295-380nm( (eye)が２０．００％以下であることの少なくとも一方を満たすものであり、両方を満たすこともできる。以下、RUV280-380nm(eye)が１５．００％以下であること、およびRUV295-380nm( (eye)が２０．００％以下であることの少なくとも一方を満たす反射分光特性を、「紫外線低反射性」とも記載する。２８０〜３８０ｎｍおよび２９５〜３８０ｎｍの波長域とは、紫外線の波長域である。眼鏡装用者の眼に入射する光は物体側表面から入射する光に限られず、眼鏡装用者の後方から入射した光が眼球側表面で反射した反射光が眼に入射することもある。光は波長が短いほどエネルギーが強く散乱しやすいため眼に大きな負担をかける。したがって、青色光よりも短波長光である紫外線は、青色光よりも眼にかける負担は大きい。そのような紫外線が、眼鏡装用者の後方から眼鏡レンズの眼球側表面に入射し多くが反射されてしまっては、眼鏡装用者の眼に多くの紫外線が入射して眼に大きな負担をかけてしまう。これに対し、上記眼鏡レンズは、紫外線の波長域である上記波長域における平均反射率を眼球側表面において上記範囲内に抑えることにより、眼球側表面における紫外線の反射を抑制することができるため、眼球側表面で反射されて眼に入射する紫外線量を低減することができる。
以上の通り、上記眼鏡レンズによれば、眼鏡レンズに前方から入射する青色光および後方から入射する紫外線の両方が、眼に負担をかけることを抑制することが可能となる。
【００１０】
一態様では、RB(object)は、２．００％以上１０．００％以下である。
【００１１】
一態様では、眼鏡レンズの眼球側表面において測定される４３０〜４５０ｎｍの波長域における平均反射率RB(eye)は、１．００％以上である。即ち、一態様では、上記眼鏡レンズは、物体側表面とともに、物体側表面においても、青色光反射性を有する。このように眼鏡レンズの眼球側表面にも青色光反射性を付与することは、眼鏡レンズの物体側表面に入射し物体側表面で反射されずに眼鏡レンズ内を通過した青色光を、眼球側表面で反射させることにより眼に入射する青色光の光量を低減できる点で好ましい。また、青色光反射性が付与された眼鏡レンズ表面は青みを帯びるため、物体側表面と眼球側表面の両面の色みの違いが少なく外観が良好な眼鏡レンズとする観点からも、物体側表面とともに、眼球側表面にも青色光反射性を付与することは好ましい。
【００１２】
一態様では、RB(eye)は、２．００％以上１０．００％以下である。
【００１３】
一態様では、眼鏡レンズの眼球側表面において測定される３８０〜５００ｎｍの波長域における反射率の最大値は、４００〜４８０ｎｍの波長域にある。青色光反射性を有するものの紫外線を多く反射する表面における測定により得られる反射分光スペクトルは、青色光の波長域（４３０〜４５０ｎｍ）から紫外線の波長域（２８０〜３８０ｎｍ）に向かって反射率が大きくなるスペクトル形状を有するため、３８０ｎｍ〜５００ｎｍの波長域における反射率の最大値が、波長３８０ｎｍにおける反射率となる傾向がある。これに対し、青色光反射性とともに上述の紫外線低反射性を有する表面における測定により得られる反射分光スペクトルは、３８０〜５００ｎｍの波長域における反射率の最大値が、４００〜４８０ｎｍの波長域内の波長における反射率となり得る。
【００１４】
一態様では、眼鏡レンズの眼球側表面において測定される５２０〜５８０ｎｍの波長域における平均反射率および物体側表面において測定される５２０〜５８０ｎｍの波長域における平均反射率は、それぞれ０．６０％以下であり、かつ眼鏡レンズの眼球側表面において測定される５８０〜７８０ｎｍの波長域における平均反射率および物体側表面において測定される５８０〜７８０ｎｍの波長域における平均反射率は、それぞれ３．００％以下である。
５２０〜５８０ｎｍの波長域とは、いわゆる緑色光の波長域である。また、５８０〜７８０ｎｍの波長域とは、いわゆる赤色光の波長域である。緑色光の波長域での反射率が高い表面は緑色を呈する傾向があり、赤色光の波長域での反射率が高い表面は赤みを帯びる傾向がある。したがって、両面に青色光反射性を付与した眼鏡レンズにおいて、緑色光、赤色光の波長域での反射率が、一方の表面では高く、他方の表面では低い場合には、反射率の高い表面では青色光反射性を付与したことによる青みに加えて緑色や赤みが加わるため、眼鏡レンズの一方の表面と他方の表面とで色みに大きな違いが生じてしまう。これに対し、上記眼鏡レンズでは、一態様において、これら両波長域における反射率を、眼球側表面および物体側表面でそれぞれ上記のように低減することにより、眼球側表面と物体側表面の色みの違いが少なく外観を良好にすることができる。
【００１５】
一態様では、眼鏡レンズの眼球側表面において測定される主波長および物体側表面において測定される主波長は、それぞれ４００〜５００ｎｍの波長域にある。主波長については、後述する。
【００１６】
一態様では、上記眼球側表面に設けられた多層膜および物体側表面に設けられた多層膜は、それぞれ無機材料を主成分とする被膜が複数積層された多層膜である。
【００１７】
一態様では、上記多層膜は、ケイ素酸化物を主成分とする被膜とジルコニウム酸化物を主成分とする被膜とが隣接する積層構造を少なくとも１つ含む。
【００１８】
一態様では、上記多層膜は、ケイ素酸化物を主成分とする被膜とニオブ酸化物を主成分とする被膜とが隣接する積層構造を少なくとも１つ含む。
【００１９】
一態様では、上記多層膜は、導電性酸化物を主成分とする被膜を少なくとも一層含む。
【００２０】
一態様では、上記被膜は、蒸着膜である。
【００２１】
本発明の更なる態様では、本発明の一態様にかかる眼鏡レンズと、該眼鏡レンズを取り付けたフレームと、を有する眼鏡に関する。
【００２２】
本発明の一態様によれば、物体側表面に青色光反射性を有し、眼球側表面に紫外線低反射性を有する眼鏡レンズを提供することができる。
【図面の簡単な説明】
【００２３】
【図１】実施例１、２、比較例１の眼鏡レンズの眼球側表面における測定により得られた反射分光スペクトル。
【図２】実施例３、比較例２の眼鏡レンズの眼球側表面における測定により得られた反射分光スペクトル。
【図３】実施例６の眼鏡レンズの眼球側表面における測定により得られた反射分光スペクトル。
【発明を実施するための形態】
【００２４】
［眼鏡レンズ］
本発明の一態様にかかる眼鏡レンズは、レンズ基材と、このレンズ基材の眼球側表面および物体側表面にそれぞれ設けられた多層膜と、を含む眼鏡レンズであって、眼鏡レンズの物体側表面において測定される４３０〜４５０ｎｍの波長域における平均反射率RB(object)は１．００％以上であり、かつ、眼鏡レンズの眼球側表面において測定される２８０〜３８０ｎｍの波長域における平均反射率RUV(eye)は１０．００％以下である眼鏡レンズである。
以下に、上記眼鏡レンズについて、更に詳細に説明する。なお本発明および本明細書における平均反射率とは、測定対象表面の光学中心において、測定対象の波長域において任意の波長毎に（任意のピッチで）測定された直入射反射率の算術平均値をいう。測定にあたり、測定波長間隔（ピッチ）は、例えば１ｎｍ〜５ｎｍの範囲で、任意に設定可能である。また、本発明および本明細書における反射率等の反射分光特性は、直入射反射分光特性をいうものとする。また、本発明および本明細書において、眼球側表面とは、眼鏡レンズを備えた眼鏡が装用者に装用された際に眼球側に配置される面をいい、物体側表面とは、物体側に配置される面をいう。
【００２５】
＜反射分光特性＞
（青色光に対する反射分光特性）
上記眼鏡レンズは、物体側表面において測定される４３０〜４５０ｎｍの波長域における平均反射率RB(object)が、１．００％以上である。また、好ましくは、眼球側表面において測定される４３０〜４５０ｎｍの波長域における平均反射率RB(eye)も、１．００％以上である。即ち、少なくとも物体側表面に、好ましくは眼球側表面および物体側表面にそれぞれ、４３０〜４５０ｎｍの波長域の入射光を反射する性質（青色光反射性）を有する。ＲB(object)、ＲB(eye)は、それぞれ、好ましくは２．００％以上であり、より好ましくは３．００％以上であり、更に好ましくは４．００％以上である。上記平均反射率が高いほど、青色光による眼への負担を低減することができる。一方、上記平均反射率が高いほど眼鏡レンズの青みが強くなる傾向があるため、適度な青みを呈した眼鏡レンズを得る観点からは、ＲB(object)、ＲB(eye)は、それぞれ好ましくは１０．００％以下であり、より好ましくは９．００％以下であり、更に好ましくは８．００％以下である。
【００２６】
ＲB(object)、ＲB(eye)は、同じであってもよく、異なっていてもよい。例えば、一態様では、RB(object)、RB(eye)は、眼球側表面の青色光反射性が物体側表面よりも大きく、RB(object)＜RB(eye)の関係を満たしていてもよいが、これに限定されるものではない。
【００２７】
（紫外線に対する反射分光特性）
紫外線反射性に関して、一態様では、眼球側表面において測定される２８０〜３８０ｎｍの波長域における平均反射率RUV280-380nm(eye)は、１５．００％以下である。RUV280-380nm(eye)は、好ましくは１４．００％以下、より好ましくは１３．５０％以下、更に好ましくは１３．００％以下、更には１２．００％以下、１１．００％以下、１０．００％以下、９．００％以下、８．００％以下、７．００％以下の順に好ましい。
また、紫外線反射性は、一態様では、眼球側表面において測定される２９５〜３８０ｎｍの波長域における平均反射率RUV295-380nm(eye)は、２０．００％以下である。RUV295-380nm(eye)は、好ましくは１８．００％以下であり、より好ましくは１５．００％以下であり、更に好ましくは１２．００％以下であり、更には１１．００％以下、１０．００％以下、９．００％以下、８．００％以下、７．００％以下の順に好ましい。
また、RUV280-380nm(eye)およびRUV295-380nm(eye)は、例えば１．００％以上であるが、低いほど眼球側表面において反射し眼に入射する紫外線量が少なくなり好ましいため下限値は特に限定されるものではない。
【００２８】
一方、物体側表面の紫外線反射性については、物体側表面において測定される２８０〜３８０ｎｍの波長域における平均反射率RUV280-380nm (object)は、特に限定されるものではなく、RUV280-380nm (eye)と同じであっても、大きくても、小さくてもよい。例えば、一態様では、レンズ基材が紫外線吸収剤を含む場合には、物体側表面から入射する紫外線がレンズ基材の紫外線吸収剤に吸収されることにより、紫外線の眼への入射光量を低減することができる。または、一態様では、物体側表面に眼球側表面よりも大きな紫外線反射性を付与し、RUV280-380nm(object)＞RUV280-380nm(eye)とすることもできる。これにより物体側表面から入射する紫外線を、物体側表面において反射させることで、紫外線の眼への入射光量を低減することもできる。この場合、RUV280-380nm(object)は、例えば、１６．００％以上、１８．００％以上、０．００％以上、２５．００％以上または３０．００％以上であることができ、また５０．００％以下であることができるが、特に限定されるものではない。または一態様では、RUV280-380nm(object)を、RUV280-380nm(eye)について上述した範囲とすることもできる。
【００２９】
また、物体側表面の紫外線反射性について、物体側表面において測定される２９５〜３８０ｎｍの波長域における平均反射率RUV295-380nm (object)は、特に限定されるものではなく、RUV295-380nm (eye)と同じであっても、大きくても、小さくてもよい。例えば、一態様では、レンズ基材が紫外線吸収剤を含む場合には、物体側表面から入射する紫外線がレンズ基材の紫外線吸収剤に吸収されることにより、紫外線の眼への入射光量を低減することができる。または、一態様では、物体側表面に眼球側表面よりも大きな紫外線反射性を付与し、RUV295-380nm(object)＞RUV295-380nm(eye)とすることもできる。これにより物体側表面から入射する紫外線を、物体側表面において反射させることで、紫外線の眼への入射光量を低減することもできる。この場合、RUV295-380nm(object)は、例えば、２１．００％以上、２２．００％以上、２５．００％以上または３０．００％以上であることができ、また５０．００％以下であることができるが、特に限定されるものではない。または一態様では、RUV295-380nm(object)を、RUV295-380nm (eye)について上述した範囲とすることもできる。
【００３０】
（緑色光に対する反射分光特性、赤色光に対する反射分光特性）
５２０〜５８０ｎｍの緑色光の波長域の入射光を反射する性質については、眼球側表面、物体側表面の少なくとも一方、好ましくは両方において測定される、５２０〜５８０ｎｍの波長域における平均反射率が、０．６０％以下であることが好ましく、０．５０％以下であることがより好ましい。また、５２０〜５８０ｎｍの波長域における平均反射率は、例えば０．１０％以上であるが、低いほど緑色の色みを低減でき好ましいため、下限値は限定されるものではない。
また、５８０〜７８０ｎｍの赤色光の波長域の入射光を反射する性質については、眼球側表面、物体側表面の少なくとも一方、好ましくは両方において測定される、５８０〜７８０ｎｍの波長域における平均反射率が、３．００％以下であることが好ましく、２．００％以下であることがより好まく、１．５０％以下であることが更に好ましい。また、５８０〜７８０ｎｍの波長域における平均反射率は、例えば０．５０％以上であるが、低いほど赤みを低減でき好ましいため、下限値は限定されるものではない。
【００３１】
（主波長）
主波長とは、人の眼で感じる光の色の波長を数値化した指標であり、ＪＩＳ Ｚ ８７０１にしたがって算出される。上記の本発明の一態様にかかる眼鏡レンズは、少なくとも物体側表面において測定される主波長が、４００〜５００ｎｍの波長域にあることが、青色光反射性の観点から好ましい。更に、眼球側表面において測定される主波長も、４００〜５００ｎｍの波長域にあると、物体側表面、眼球側表面で色みの違いが少なく外観が良好な眼鏡レンズとなるため、より好ましい。
【００３２】
物体側表面と眼球側表面とで色みの違いが少ないことは、眼鏡レンズの外観が良好になることに加えて、装用感向上の観点からも好ましいと、本発明者らは推察している。詳しくは、次の通りである。
眼鏡装用者の後方から入射した後に反射されて反射光として眼に入射する反射光には、眼球側表面で反射された反射光に加えて、眼球側表面で反射されずに眼鏡レンズ内を通過した後に物体側表面で反射され戻り光となり眼球側表面から出射し眼に入射する光がある。それぞれの反射光の色み（反射像色）が大きく違うと、眼鏡装用者は違和感を感じてしまう。以下において、このような異なる反射像色が観察されることを、反射二重像と記載する。したがって、違和感を低減することにより装用感を更に向上するためには、物体側表面と眼球側表面との色みの違いは小さいことが好ましい。物体側表面と眼球側表面の青色光〜可視光領域の光に対する反射分光特性の違いは、反射像色の違いをもたらすため、物体側表面と眼球側表面の両表面において、青色光、緑色光および赤色光の３種の光からなる群から選択される少なくとも１種の光、好ましくは２種の光、より好ましくは３種の光に対する反射分光特性を、それぞれ先に記載したように調整することは、装用感の更なる向上の観点から好ましい。
【００３３】
＜眼鏡レンズの構成＞
上記眼鏡レンズにおいて、レンズ基材の眼球側表面および物体側表面にそれぞれ設けられた多層膜は、眼鏡レンズに上記の反射分光特性を付与することができる。上記多層膜は、レンズ基材の表面上に、直接または一層以上の他の層を介して間接的に設けられる。レンズ基材は、特に限定されないが、（メタ）アクリル樹脂をはじめとするスチレン樹脂、ポリカーボネート樹脂、アリル樹脂、ジエチレングリコールビスアリルカーボネート樹脂（ＣＲ−３９）等のアリルカーボネート樹脂、ビニル樹脂、ポリエステル樹脂、ポリエーテル樹脂、イソシアネート化合物とジエチレングリコールなどのヒドロキシ化合物との反応で得られたウレタン樹脂、イソシアネート化合物とポリチオール化合物とを反応させたチオウレタン樹脂、分子内に１つ以上のジスルフィド結合を有する（チオ）エポキシ化合物を含有する重合性組成物を硬化して得られる透明樹脂等を挙げることができる。また、無機ガラスも使用可能である。なおレンズ基材としては、染色されていないもの（無色レンズ）を用いてもよく、染色されているもの（染色レンズ）を用いてもよい。レンズ基材の屈折率は、例えば、１．６０〜１．７５程度である。ただしレンズ基材の屈折率は、これに限定されるものではなく、上記の範囲内でも、上記の範囲から上下に離れていてもよい。
【００３４】
上記眼鏡レンズは、単焦点レンズ、多焦点レンズ、累進屈折力レンズ等の各種レンズであることができる。レンズの種類は、レンズ基材の両面の面形状により決定される。また、レンズ基材表面は、凸面、凹面、平面のいずれであってもよい。通常のレンズ基材および眼鏡レンズでは、物体側表面は凸面、眼球側表面は凹面である。ただし、本発明は、これに限定されるものではない。
【００３５】
上記の反射分光特性を付与するための多層膜は、レンズ基材表面に直接設けてもよく、一層以上の他の層を介して間接的に設けてもよい。レンズ基材と上記多層膜との間に形成され得る層としては、例えば、ハードコート層（以下、「ハードコート」とも記載する。）を挙げることができる。ハードコート層を設けることにより、眼鏡レンズに防傷性（耐擦傷性）を付与することができ、また眼鏡レンズの耐久性（強度）を高めることもできる。ハードコート層の詳細については、例えば特開２０１２−１２８１３５号公報段落００２５〜００２８、００３０を参照できる。また、レンズ基材と上記被膜との間には、密着性向上のためのプライマー層を形成してもよい。プライマー層の詳細については、例えば特開２０１２−１２８１３５号公報段落００２９〜００３０を参照できる。
【００３６】
レンズ基材の眼球側表面上、物体側表面上にそれぞれ設ける多層膜は、これら多層膜を有する眼鏡レンズ表面に先に記載した反射分光特性を付与できるものであれば特に限定されるものではない。そのような多層膜は、好ましくは、高屈折率層と低屈折率層を順次積層することにより形成することができる。より詳しくは、高屈折率層および低屈折率層を形成するための膜材料の屈折率と、反射すべき光や反射を低減すべき光の波長に基づき、公知の手法による光学的シミュレーションにより各層の膜厚を決定し、決定した膜厚となるように定めた成膜条件下で高屈折率層と低屈折率層を順次積層することにより、上記多層膜を形成することができる。成膜材料としては、無機材料であっても有機材料であっても有機無機複合材料であってもよく、成膜や入手容易性の観点からは、無機材料が好ましい。成膜材料の種類、膜厚、積層順等を調整することにより、青色光、紫外線、緑色光、赤色光のそれぞれに対する反射分光特性を制御することができる。
【００３７】
高屈折率層を形成するための高屈折率材料としては、ジルコニウム酸化物（例えばＺｒＯ２）、タンタル酸化物（Ｔａ２Ｏ５）、チタン酸化物（例えばＴｉＯ２）、アルミニウム酸化物（Ａｌ２Ｏ３）、イットリウム酸化物（例えばＹ２Ｏ３）、ハフニウム酸化物（例えばＨｆＯ２）、およびニオブ酸化物（例えばＮｂ２Ｏ５）からなる群から選ばれる酸化物の一種または二種以上の混合物を挙げることができる。一方、低屈折率層を形成するための低屈折率材料としてはケイ素酸化物（例えばＳｉＯ２）、フッ化マグネシウム（例えばＭｇＦ２）およびフッ化バリウム（例えばＢａＦ２）からなる群から選ばれる酸化物またはフッ化物の一種または二種以上の混合物を挙げることができる。なお上記の例示では、便宜上、酸化物およびフッ化物を化学量論組成で表示したが、化学量論組成から酸素またはフッ素が欠損もしくは過多の状態にあるものも、高屈折率材料または低屈折率材料として使用可能である。
【００３８】
多層膜に含まれる各層の膜厚は、上述の通り、光学的シミュレーションにより決定することができる。多層膜の層構成としては、例えば、レンズ基材側からレンズ最表面側に向かって、
第一層（低屈折率層）／第二層（高屈折率層）／第三層（低屈折率層）／第四層（高屈折率層）／第五層（低屈折率層）／第六層（高屈折率層）／第七層（低屈折率層）の順に積層された構成；
第一層（高屈折率層）／第二層（低屈折率層）／第三層（高屈折率層）／第四層（低屈折率層）／第五層（高屈折率層）／第六層（低屈折率層）の順に積層された構成、
等を挙げることができる。好ましい低屈折率層と高屈折率層の組み合わせの一例としては、ケイ素酸化物を主成分とする被膜とジルコニウム酸化物を主成分とする被膜との組み合わせ、ケイ素酸化物を主成分とする被膜とニオブ酸化物を主成分とする被膜との組み合わせを挙げることができ、これら二層の被膜が隣接する積層構造を少なくとも１つ含む多層膜を、多層膜の好ましい一例として例示することができる。
【００３９】
好ましくは、上記の各層は、前述の高屈折率材料または低屈折率材料を主成分とする被膜である。ここで主成分とは、被膜において最も多くを占める成分であって、通常は全体の５０質量％程度〜１００質量％、更には９０質量％程度〜１００質量％を占める成分である。上記材料を主成分とする成膜材料（例えば蒸着源）を用いて成膜を行うことにより、そのような被膜を形成することができる。なお成膜材料に関する主成分も、上記と同様である。被膜および成膜材料には、不可避的に混入する微量の不純物が含まれる場合があり、また、主成分の果たす機能を損なわない範囲で他の成分、例えば他の無機物質や成膜を補助する役割を果たす公知の添加成分が含まれていてもよい。成膜は、公知の成膜方法により行うことができ、成膜の容易性の観点からは、蒸着により行うことが好ましい。本発明における蒸着には、乾式法、例えば、真空蒸着法、イオンプレーティング法、スパッタリング法等が含まれる。真空蒸着法では、蒸着中にイオンビームを同時に照射するイオンビームアシスト法を用いてもよい。
【００４０】
上記の多層膜は、以上説明した高屈折率層および低屈折率層に加えて、導電性酸化物を主成分とする被膜、好ましくは導電性酸化物を主成分とする蒸着源を用いる蒸着により形成される一層以上の導電性酸化物層を、多層膜の任意の位置に含むこともできる。導電性酸化物としては、眼鏡レンズの透明性の観点から、インジウム酸化物、スズ酸化物、亜鉛酸化物、チタン酸化物、およびこれらの複合酸化物等の、一般に透明導電性酸化物として知られる各種導電性酸化物を用いることが好ましい。透明性および導電性の観点から特に好ましい導電性酸化物としては、スズ酸化物、インジウム−スズ酸化物（ＩＴＯ）を挙げることができる。導電性酸化物層を含むことにより、眼鏡レンズが帯電し塵や埃が付着することを防ぐことができる。
【００４１】
更に、多層膜上に、更なる機能性膜を形成することも可能である。そのような機能性膜としては、撥水性または親水性の防汚膜、防曇膜、偏光膜、調光膜等の各種機能性膜を挙げることができる。これら機能性膜については、いずれも公知技術を何ら制限なく適用することができる。
【００４２】
［眼鏡］
本発明の更なる態様は、上記の本発明の一態様にかかる眼鏡レンズと、この眼鏡レンズを取り付けたフレームとを有する眼鏡を提供することもできる。眼鏡レンズについては、先に詳述した通りである。その他の眼鏡の構成については、特に制限はなく、公知技術を適用することができる。
【実施例】
【００４３】
以下、本発明を実施例により更に説明するが、本発明は実施例に示す態様に限定されるものではない。以下において、屈折率とは、波長５００ｎｍにおける屈折率である。【００４４】
［実施例１〜３、比較例１、２］
両面が光学的に仕上げられ予めハードコートが施された、物体側表面が凸面、眼球側表面が凹面であるプラスチックレンズ基材（表２、３参照、無色レンズ）の凸面側（物体側）のハードコート表面に、アシストガスとして酸素ガスおよび窒素ガスを用いて、イオンアシスト蒸着により合計８層の多層蒸着膜を順次形成した。表２、３に示すレンズ基材は、屈折率１．６０のものはＨＯＹＡ株式会社製商品名ＥＹＡＳ、屈折率１．６７のものはＨＯＹＡ株式会社製商品名ＥＹＮＯＡである。
凹面側（眼球側）のハードコート表面にも同様の条件でイオンアシスト蒸着により合計８層の多層蒸着膜を積層して眼鏡レンズを得た。
各実施例、比較例では、凸面側、凹面側とも、多層蒸着膜は、レンズ基材側（ハードコート側）から眼鏡レンズ表面に向かって、表１に示す蒸着源を用いて第１層、第２層…の順に積層し、眼鏡レンズ表面側最外層が第８層となるように形成した。各実施例、比較例では、不可避的に混入する可能性のある不純物を除けば下記酸化物からなる蒸着源を使用した。各実施例、比較例において、下記層の１層以上の膜厚を変えることにより、反射分光特性を制御した。
比較例１、２では、物体側表面および眼球側表面に同じ構成の多層蒸着膜を形成した。
一方、実施例１、２では、物体側表面には比較例１で作製した多層蒸着膜を形成し、これとは異なる多層蒸着膜を眼球側表面に形成した。
実施例３では、物体側表面には比較例２で作製した多層蒸着膜を形成し、これとは異なる多層蒸着膜を眼球側表面に形成した。【００４５】
【表１】
0006530765.tif 000002
【００４６】
＜評価方法＞
１．反射分光特性の測定
実施例１〜３、比較例１、２の眼鏡レンズの物体側表面（凸面側）、眼球側表面（凹面側）の光学中心において、日立製作所製分光光度計Ｕ４１００を用いて、２８０〜７８０ｎｍの波長域における直入射反射分光特性を測定した（測定ピッチ：１ｎｍ）。非測定面からの反射を抑えるため、ＪＩＳ Ｔ ７３３４の５．２節の通り、非測定面は光沢のない黒色で塗装した。図１に、実施例１、２、比較例１の眼鏡レンズの眼球側表面における測定により得られた反射分光スペクトルを示す。図２に、実施例３、比較例２の眼鏡レンズの眼球側表面における測定により得られた反射分光スペクトルを示す。測定結果から、表２、３に示す各種反射分光特性を求めた。表２、３に示す主波長は、測定結果からＪＩＳ Ｚ ８７０１に従い算出した。【００４７】
２．反射二重像（反射像色の違い）評価
実施例１〜３、比較例１、２の眼鏡レンズを、暗室において蛍光灯下３０ｃｍの位置で眼球側から観察し、反射二重像の発生の有無・程度を観察者の目により、以下の評価基準に基づき官能評価した。
Ａ：反射二重像が観察されないか、ほとんど観察されない。
Ｂ：反射二重像が観察される（Ａより重度）。
Ｃ：反射二重像が顕著に観察される。【００４８】
以上の結果を、表２、３に示す。【００４９】
【表２】
0006530765.tif 000003
【００５０】
【表３】
0006530765.tif 000004
【００５１】
比較例１、２の眼鏡レンズは、眼球側表面において測定される２８０〜３８０ｎｍの波長域における平均反射率ＲＵＶ（ｅｙｅ）が１０．００％を超える眼鏡レンズである。このような眼鏡レンズは、眼鏡装用者の後方から入射し眼球側表面で反射して眼に入射する紫外線量が多いことにより、長時間装用時の眼精疲労や眼の痛みを起こしやすい。
実施例１〜３の眼鏡レンズは、いずれも物体側表面において青色光反射性を有し、眼球側表面において紫外線低反射性を有する眼鏡レンズである。更に実施例１、３の眼鏡レンズは、眼球側表面において、紫外線低反射性とともに青色光反射性を有する。これに対し、実施例２の眼鏡レンズは、眼球側表面には青色光反射性を有さない眼鏡レンズである。かかる眼鏡レンズによれば、眼鏡レンズに前方から入射する青色光および後方から入射する紫外線の両方が、眼に負担をかけることを抑制することができる。
また、表２、３に示すように、実施例１、３の眼鏡レンズでは、実施例２の眼鏡レンズと比べて反射二重像の発生が抑制されていることが確認された。また、外観観察すると、実施例２の眼鏡レンズは、物体側表面は青みを帯び眼球側表面は緑色を呈していた。これに対し、実施例１、３の眼鏡レンズは、物体側表面、眼球側表面とも青みを呈しており、両表面での色みの違いが少なく外観が良好であった。【００５２】
［実施例４〜６、比較例３］
両面が光学的に仕上げられ予めハードコートが施された、物体側表面が凸面、眼球側表面が凹面であるプラスチックレンズ基材（表４〜７参照、無色レンズ）の凸面側（物体側）のハードコート表面に、アシストガスとして酸素ガスおよび窒素ガスを用いて、実施例４、５および比較例３では合計８層、実施例６では合計７層の多層蒸着膜を、イオンアシスト蒸着により積層した。表４〜７に示すレンズ基材は、屈折率１．６０のものはＨＯＹＡ株式会社製商品名ＥＹＡＳ、屈折率１．６７のものはＨＯＹＡ株式会社製商品名ＥＹＮＯＡである。また、各レンズ基材には、表４〜７に示す屈折率のハードコート（ＨＣ）が表４〜７に示す膜厚で、両面にそれぞれ形成されていた。
凹面側（眼球側）のハードコート表面にも同様の条件で、実施例４、５および比較例３では合計８層、実施例６では合計７層の多層蒸着膜を、イオンアシスト蒸着により積層して眼鏡レンズを得た。
実施例４〜６、比較例３では、凸面側、凹面側とも、多層蒸着膜は、レンズ基材側（ハードコート側）から眼鏡レンズ表面に向かって、表４〜７に示す蒸着源を用いて第１層、第２層…の順に積層し、実施例４、５および比較例３では第８層が、実施例６では第７層が眼鏡レンズ表面側最外層となるように形成した。実施例４〜６、比較例３では、不可避的に混入する可能性のある不純物を除けば表３に示す酸化物からなる蒸着源を使用し、表４〜７に示す膜厚の蒸着膜を順次形成し多層蒸着膜を得た。【００５３】
【表４】
0006530765.tif 000005
【００５４】
【表５】
0006530765.tif 000006
【００５５】
【表６】
0006530765.tif 000007
【００５６】
【表７】
0006530765.tif 000008
【００５７】
＜評価方法＞
１．反射分光特性の測定
実施例４〜６、比較例３の眼鏡レンズの物体側表面（凸面側）、眼球側表面（凹面側）の光学中心において、日立製作所製分光光度計Ｕ４１００を用いて、２８０〜７８０ｎｍの波長域における直入射反射分光特性を測定した（測定ピッチ：１ｎｍ）。非測定面からの反射を抑えるため、ＪＩＳ Ｔ ７３３４の５．２節の通り、非測定面は光沢のない黒色で塗装した。測定により得られた反射分光スペクトルから、表８に示す各種反射分光特性を求めた。表８に示す主波長は、測定結果からＪＩＳ Ｚ ８７０１に従い算出した。図３に、実施例６の眼鏡レンズの眼球側表面における測定により得られた反射分光スペクトルを示す。【００５８】
【表８】
0006530765.tif 000009
【００５９】
比較例３の眼鏡レンズは、眼球側表面において測定される２８０〜３８０ｎｍの波長域における平均反射率RUV280-380nm(eye)が１５．００％を超え、眼球側表面において測定される２９５〜３８０ｎｍの波長域における平均反射率RUV295-380nm(eye)が２０．００％を超える眼鏡レンズである。このような眼鏡レンズは、眼鏡装用者の後方から入射し眼球側表面で反射して眼に入射する紫外線量が多いことにより、長時間装用時の眼精疲労や眼の痛みを起こしやすい。
実施例４〜６の眼鏡レンズは、いずれも物体側表面において青色光反射性を有し、眼球側表面において紫外線低反射性を有する眼鏡レンズである。かかる眼鏡レンズによれば、眼鏡レンズに前方から入射する青色光および後方から入射する紫外線の両方が、眼に負担をかけることを抑制することができる。
また、実施例４〜６の眼鏡レンズについて、実施例１〜３、比較例１、２の評価と同様の方法で反射二重像（反射像色の違い）評価を行ったところ、いずれも評価結果は、Ａであった。【００６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。【００６１】
本発明は、眼鏡レンズおよび眼鏡の製造分野において有用である。
【図１】
0006530765.tif 000010
【図２】
0006530765.tif 000011
【図３】
0006530765.tif 000012